(57)【特許請求の範囲】
【請求項１】
連続的に実施される原子移動ラジカル重合（ＡＴＲＰ）によりブロックコポリマーを製造する方法において、単官能性の開始剤の第一の部分を反応の開始時に重合溶液に添加し、かつその後、第二の部分を連続的に添加し、かつ組成ＡＢのブロックコポリマーが、全体で１．８より大きい多分散性指数を有する分子量分布を有することを特徴とする、ブロックコポリマーの製造方法。
【請求項２】
ブロックコポリマーが組成ＡＢを有し、Ａブロックが、（メタ）アクリレートまたは（メタ）アクリレートの混合物を含有し、１．８より大きい多分散性指数を有する単峰性の分子量分布を有するコポリマーであり、Ｂブロックが、（メタ）アクリレートまたは（メタ）アクリレートの混合物の群から選択されるモノマーを含有し、１．６より小さい多分散性指数を有する単峰性の分子量分布を有するコポリマーであり、かつ組成ＡＢのブロックコポリマーが全体で１．８より大きい多分散性指数を有することを特徴とする、請求項１記載のブロックコポリマーの製造方法。
【請求項３】
開始剤を２つのバッチにして添加し、その際、第一の開始剤バッチが、全開始剤量の１０％〜６０％であり、かつ重合の開始時に回分式で添加され、かつ第二の開始剤バッチを、第一の開始剤バッチの添加の直後に一定の供給速度で系に計量供給することを特徴とする、請求項１または２記載のブロックコポリマーの製造方法。
【請求項４】
第一の開始剤バッチが、全開始剤量の２０％〜４０％であることを特徴とする、請求項３記載のブロックコポリマーの製造方法。
【請求項５】
第二の開始剤バッチを、少なくとも３０分間の時間にわたって計量供給し、かつこの供給を、モノマー混合物Ｂを重合溶液に添加する少なくとも６０分前に終了することを特徴とする、請求項３または４記載のブロックコポリマーの製造方法。
【請求項６】
第二の開始剤バッチを、少なくとも６０分間の時間にわたって計量供給し、かつこの供給を、モノマー混合物Ｂを重合溶液に添加する少なくとも９０分前に終了することを特徴とする、請求項５記載のブロックコポリマーの製造方法。
【請求項７】
ブロックコポリマーのＡブロックまたはＢブロックが、少なくとも１および最大で４の官能基を有する組成を有することを特徴とする、請求項１または２記載のブロックコポリマーの製造方法。
【請求項８】
ブロックコポリマーのＡブロックまたはＢブロックが、少なくとも１および最大で２の官能基を有する組成を有することを特徴とする、請求項７記載のブロックコポリマーの製造方法。
【請求項９】
ＡブロックまたはＢブロックに、不飽和のラジカル重合可能な基、およびヒドロキシ基、アミン基、アリル基、シリル基またはエポキシ基から選択される第二の官能基を有するモノマーを共重合することを特徴とする、請求項７記載のブロックコポリマーの製造方法。
【請求項１０】
ブロックコポリマーのＡブロックおよびＢブロックがそれぞれ、少なくとも１および最大で４の官能基を有する組成を有しており、かつＡブロック中の官能基、およびＢブロック中の官能基が、同一であるか、または異なっていてもよいことを特徴とする、請求項１または２記載のブロックコポリマーの製造方法。
【請求項１１】
ＡブロックおよびＢブロックに、不飽和のラジカル重合可能な基、およびヒドロキシ基、アミン基、アリル基、シリル基またはエポキシ基から選択される第二の官能基を共重合することを特徴とする、請求項１０記載のブロックコポリマーの製造方法。
【請求項１２】
１つ、もしくは両方のブロックが、付加的にビニルエステル、ビニルエーテル、フマル酸エステル、マレイン酸エステル、スチレン、アクリロニトリル、またはＡＴＲＰにより重合可能なその他のモノマーを含有していることを特徴とする、請求項１記載のブロックコポリマーの製造方法。
【請求項１３】
ブロックコポリマーが、５０００ｇ／モル〜１０００００ｇ／モルの数平均分子量を有することを特徴とする、請求項１記載のブロックコポリマーの製造方法。
【請求項１４】
ブロックコポリマーが、７５００ｇ／モル〜５００００ｇ／モルの数平均分子量を有することを特徴とする、請求項１３記載のブロックコポリマーの製造方法。
【請求項１５】
ＡＴＲＰ触媒を重合後に、メルカプタンまたはチオール基を有する化合物の添加により沈殿させ、かつ濾過により重合溶液から分離することを特徴とする、請求項１記載のブロックコポリマーの製造方法。
【請求項１６】
１．６より小さい多分散性指数を有し、単峰性の分子量分布を有するＢブロック、ならびに１．８より大きい多分散性指数を有する、幅広い、単峰性の分子量分布を有するＡブロックを有し、かつブロックコポリマー全体の多分散性指数は１．８より大きく、その際、モノマーは、（メタ）アクリレートまたは（メタ）アクリレートの混合物から選択される、請求項２から１５までのいずれか１項記載の方法により得られたＡＢジブロックコポリマー。
【請求項１７】
溶融接着剤、流動性接着剤、感圧接着剤、弾性シーラント、被覆剤または発泡材料前駆体を製造するための請求項１６記載のＡＢジブロックコポリマーの使用。
【請求項１８】
ヒートシール材料を製造するための請求項１６記載のＡＢジブロックコポリマーの使用。
【請求項１９】
ブロックコポリマーが、反応性の官能基を有している架橋可能な組成物中での請求項１６記載のＡＢジブロックコポリマーの使用。
【発明の詳細な説明】
【技術分野】
【０００１】
本発明は、狭い、単峰性の分子量分布を有するＢブロックと、幅広い、単峰性の分子量分布を有するＡブロックとを有する（メタ）アクリレートベースのＡＢジブロックコポリマーを製造するための制御された重合法、ならびにたとえば接着剤またはシーラント中の結合剤としてのその使用に関する。
【０００２】
定義された組成、鎖長、分子量分布等を有するテーラーメイドコポリマーは、１つの幅広い研究分野である。特に勾配ポリマーとブロックポリマーとが区別される。このような材料については種々の適用が考えられる。以下ではそのいくつかを手短に紹介する。ポリマーはたとえばイオン重合法により、または重縮合もしくは重付加により製造することができる。これらの方法では、末端基が官能化された生成物の製造には問題がない。しかしその際、適切な分子量の構築が問題である。
【０００３】
遊離基重合法により得られるポリマーは、明らかに１．８を越える分子量分布の指数を示す。つまりこのような分子量分布の場合、必然的に極めて短鎖のポリマーと長鎖のポリマーとが全生成物中に存在する。短鎖のポリマー鎖は、長鎖の成分と比較して、溶融液または溶液中で低い粘度を示し、かつポリマーマトリックス中では高い移動度を示す。これは一方では、このようなポリマーの改善された加工性につながり、他方ではポリマー材料または被覆中のポリマー結合された官能基の利用性の向上につながる。
【０００４】
これに対して長鎖の副生成物は、ポリマー溶融液もしくは溶液の過度の増粘につながる。マトリックス中でのこのようなポリマーの移動もまた明らかに低減される。
【０００５】
しかし、遊離基により製造されたこの種の結合剤の欠点は、ポリマー鎖中での官能基のランダムな分布である。さらに遊離基重合法により硬質・軟質・硬質のトリブロック構造も、狭い分子量分布での個々のポリマーブロックの適切な合成も不可能である。
【０００６】
ブロックポリマーは、ポリマー鎖中のモノマー間の飛躍的な移行を示し、これが個々のブロック間の境界として定義されている。ＡＢブロックポリマーのための通常の合成法は、モノマーＡの制御された重合と、後の時点でのモノマーＢの添加である。反応容器への回分式の添加による連続的な重合以外に両方のモノマーを連続的に添加する際に、その組成を一定の時点で飛躍的に変更することによっても、似たような結果を達成することができる。リビング重合法または制御された重合法として、アニオン重合または基移動重合以外に、制御されたラジカル重合、たとえばＲＡＦＴ重合の現代の方法も適切である。
【０００７】
ＡＴＲＰ法（ａｔｏｍ  ｔｒａｎｓｆｅｒ  ｒａｄｉｃａｌ  ｐｏｌｙｍｅｒｉｚａｔｉｏｎ）は、１９９０年代にＭａｔｙｊａｓｚｅｗｓｋｉ教授によって決定的に開発された（Ｍａｔｙｊａｓｚｅｗｓｋｉ等、Ｊ．Ａｍ．Ｃｈｅｍ．Ｓｏｃ．、１９９５、１１７、第５６１４頁；ＷＯ９７／１８２４７；Ｓｃｉｅｎｃｅ、１９９６、２７２、第８６６頁）。ＡＴＲＰは、Ｍｎ＝１００００〜１２００００ｇ／モルの分子量範囲の狭く分布した（ホモ）ポリマーを提供する。この場合の特別な利点は、分子量が制御可能であることである。リビング重合として、さらに、ポリマー構造、たとえばランダムコポリマーまたはブロックコポリマー構造の適切な構築が可能である。
【０００８】
制御されたラジカル法は、特にビニルポリマーの適切な官能化のためにも適切である。特に興味深いのは、鎖の末端（いわゆるテレケリックポリマー）もしくは鎖の末端近くでの官能化である。これに対して、ラジカル重合の場合には、鎖の末端での適切な官能化はほぼ不可能である。
【０００９】
定義されたポリマーデザインを有する結合剤は、制御された重合法、たとえば原子移動ラジカル重合の形での重合法により提供することができる。たとえば、官能化されていないＢブロックと、官能化された外側のＡブロックとを有するＡＢＡトリブロックコポリマーが記載されている。ＥＰ１４７５３９７には、ＯＨ基を有するこのようなポリマーが記載されており、ＷＯ２００７／０３３８８７には、オレフィン性のもの、ＷＯ２００８／０１２１１６にはアミン基を有するもの、およびまだ公開されていないＤＥ１０２００８００２０１６には、シリル基を有するものが記載されている。しかし、これらの文献に記載されているポリマーはすべて極めて狭い分子量分布を有している。いわゆる制御された重合法については、適切な幅の分子量分布を有する単独の、もしくは複数のブロックを有するポリマーを製造することができる方法は記載されていない。
【００１０】
すでに確立された方法は、オレフィン基によるポリ（メタ）アクリレートの末端基官能化およびその後の該基のヒドロシリル化である。このような方法は、特にＥＰ１０２４１５３、ＥＰ１０８５０２７、およびＥＰ１１５３９４２に記載されている。しかしこれはブロックコポリマーではなく、生成物の分子量分布は１．６より小さいことが明示されている。複数官能化された外側ブロックを有するポリマーに対するこのような生成物のもう１つの欠点は、片側が官能化されていない生成物が得られる可能性が高いことである。本発明によるポリマーに対してそのつど得られる低い官能化の度合いによって、その後の反応、たとえばシーラント組成物の硬化過程で低い架橋度が生じ、これにより機械的安定性および化学的抵抗性が損なわれる。
【００１１】
テレケリックポリマーおよびブロック構造以外に、ＡＴＲＰ合成された、たとえばシリル含有の、ランダムな分布と狭い分子量分布とを有する（メタ）アクリレートコポリマーは１つの代替案である。このような結合剤の欠点は、編み目の狭い架橋である。このような結合剤系もまた、分子量分布が狭いことに基づいて、系中に含有されているポリマー鎖が特に長いか、もしくは特に短いという利点を有してはいない。
【００１２】
官能化されたポリマー構造を合成するためには、ＡＴＲＰ以外の他の方法も使用される。別の関連する方法を以下に手短に記載する。その際、本発明との区別は生成物ならびに方法に関して行う。この場合に特に他の方法に対するＡＴＲＰの利点が明らかになる：
アニオン重合の場合、複峰性が生じうる。しかしこれらの重合法は、特定の官能化を生じることができるにすぎない。ＡＴＲＰについては、系に関する複峰性の分布が記載されている。しかし、これらのポリマーの複峰性はそのつど、一方ではブロックコポリマーの存在により、および他方では未反応のマクロ開始剤の存在により生じる。これらの方法の欠点は、２種類の異なったポリマー組成物の混合物からなる生成物が生じることである。ＷＯ９９／２０６５９には、一方では２．５より小さい全分布を有するポリマーと、他方ではジブロックコポリマーとが示されているが、しかし幅広く分布したジブロックコポリマーの合成もしくはそのようなポリマー自体についての記載はない。Ｒｕｚｅｔｔｅ等（Ｍａｃｒｏｍｏｌｅｃｕｌｅｓ、３９、１７、第５８０４〜１４、２００６）には、幅広く分散したＢブロックを有する単峰性に分布したジブロックコポリマーが記載されている。この結果は、最適とはいえない試験の実施に起因しており、幅広く分布したブロックコポリマーを製造するために適切に開発された方法として記載されているわけではない。さらに、幅広く分布したＡブロックは記載されていない。ＥＰ１６３７５５０には、場合により複峰性のジブロックコポリマーを、２回にわたる開始剤の添加の下で合成することが記載されている。しかしこれらのポリマーは、狭い分子量分布を有している。
【００１３】
課題
開発の新たな段階は、以下に記載するジブロックコポリマーである。
【００１４】
課題は、官能化されたポリ（メタ）アクリレートからなる構造ＡＢのジブロックポリマーを合成するための方法を提供することであった。この場合、このジブロックポリマーは、１．６より小さい狭い分子量分布を有するＢブロックと、一方では長いポリマー鎖を、および他方では特に短いポリマー鎖を有する単峰性の幅広い分子量分布を有するＡブロックとからなっているべきである。特に、単峰性の幅広い分子量分布を有するＡブロックが、少なくとも１．８の多分散性指数を有し、かつこのＡブロックを含有するＡＢジブロックポリマーが全体で少なくとも１．８の多分散性指数を有するＡＢジブロックポリマーに対する要求が存在している。
【００１５】
もう１つの課題は、ＡＢジブロックコポリマーであって、Ａブロックにおいてのみ、またはＢブロックにおいてのみ、または両方のブロックにおいて、異なった、または両方のブロックにおいて同一の官能基を有するＡＢジブロックコポリマーを提供することであった。特に本発明の対象は、付加的な官能基を有する適切な不飽和モノマーを、連続的な重合のそのつどの段階で組み込むことにより、１つの、もしくは両方のブロックを適切に官能化するための方法である。
【００１６】
従って、本発明の課題は特に、複数のブロックの１のブロックのみにおいて、適切に官能化されており、かつ短くて、粘度を低減する鎖と、長くて、接着性を改善する鎖とを同時に有するブロック構造を有する、接着剤もしくはシーラント用の結合剤を提供することでもある。
【００１７】
解決手段
前記課題は、原子移動ラジカル重合（ＡＴＲＰ）に基づいた新規の重合法の提供により解決された。前記課題は特に、比較的長い時間にわたる開始により、より正確には開始剤の供給により解決された。
【００１８】
連続的に実施される原子移動ラジカル重合（ＡＴＲＰ）であるブロックコポリマーの製造方法であって、一官能性の開始剤を重合溶液に添加し、かつブロックコポリマーが全体で、およびＢのタイプのブロックも、１．８より大きい多分散性指数を有する分子量分布を有することを特徴とする、ブロックコポリマーの製造方法を提供する。この場合、開始剤の部分量を用いた開始によって重合を開始し、その後、開始剤の第二の量を連続的に計量供給する。
【００１９】
ブロックコポリマーは連続的な重合法により製造される。つまり、たとえばＢのブロックを合成するためのモノマー混合物を、たとえばＡのブロックを合成するためのモノマー混合物が、少なくとも９０％、有利には少なくとも９５％反応した重合時間ｔ2の後で初めて系に添加するということである。この方法により、Ａブロックは組成Ｂのモノマーを含有しておらず、かつＢブロックは組成Ａのモノマーの全量の１０％未満、有利には５％未満を含有することが保証される。この定義によればブロックの境界は、添加されるモノマー混合物（この場合は混合物Ｂ）の第一の繰返単位が存在する鎖のそれぞれの箇所に存在している。９５％にすぎない反応率は、残留するモノマーが、特にアクリレートの場合には、第二のモノマー組成物、特にメタクリレートの重合への効率的な移行を可能にするという利点を有している。この方法で、ブロックコポリマーの収率が明らかに改善される。
【００２０】
本発明による方法では、重合の開始のために開始剤を部分的にのみモノマー混合物Ａの重合のために装入し、かつ残りを比較的長い時間にわたってポリマー溶液に計量供給する。第一のバッチにより重合を開始する。その際、第一の開始剤バッチは、全開始剤量の１０％〜６０％、有利には２０％〜４０％である。残りの開始剤量の供給は、ただちに、またはわずかに時間をずらして発熱反応が現れた後に、しかし遅くとも１０分後に開始する。所望される分子量に応じて変化しうる時間ｔ1にわたって計量供給を行う。時間ｔ1は、６０分〜６時間、有利には９０分〜３時間であってもよい。供給完了後、第二のモノマー混合物ＡもしくはＣの添加の前に、重合時間ｔ2の間、さらに重合する。ｔ2はたとえば所望される分子量が１００００ｇ／モル〜４００００ｇ／モルである場合には、５分〜６時間、有利には３０分〜３時間であって良い。これより高い分子量のためにはこれより長い重合時間が必要である。
【００２１】
供給時間ｔ1およびその後の重合時間ｔ2の適切な選択により、ブロックＡの最小の分子量および分子量分布の幅を適切に調整することができる。最初の開始後に供給を迅速に開始することによりさらに単峰性の分子量分布を有するポリマーブロックＡが得られることが保証される。
【００２２】
このようにして、組成ＡＢのブロックコポリマーを連続的に構築するための組成Ａのマクロ開始剤が形成される。これらのマクロ開始剤はそれ自体１．８〜３．０、有利には１．９〜２．５の多分散性指数を有する分子量分布を有している。重合時間ｔ2の後、最後にモノマー混合物Ｂを添加する。重合時間ｔ2は少なくともさらに６０分、有利には少なくとも９０分である。ＡＴＲＰの特性によりこの時点で、予め開始されていた組成Ａのポリマー種が重合に供され、かつポリマーブロックＢが、ＡＴＲＰのすでに公知の前提の下で構成される。ポリマー鎖のこれらのセグメントはそれ自体、相応して狭い分子量分布を有している。
【００２３】
本発明のもう１つの利点はさらに、再結合が妨げられることである。たとえばこの方法により、特に高い分子量の形成を抑制することができる。このようなポリマー成分は、溶液粘度もしくは溶融粘度の過剰な上昇に貢献しうる。むしろ本発明により製造される、幅広い分布の単峰性ポリマーは、新規のポリマー分散を有している。最初の開始のために開始剤の一部を装入しておくことにより、最も長い重合時間に供され、ひいては最終生成物中で最も高い分子量を有する鎖が形成される。従って、高い分子量に加えてさらに、制御された重合により製造されたポリマーの特性を有するポリマーが得られる。しかし分布は、分子量が低すぎると、分子量分布の著しい拡大を示し、これは慣用の遊離基重合により製造された生成物に類似するものであるか、またはそれよりも幅広いものとなる。本発明により製造されるポリマーの全分子量分布は、１．８より大きい多分散性指数を有する。
【００２４】
本発明によれば、分子量の質量平均と数平均との比である多分散性指数は、分子量分布の不均一性に関する尺度として記載される。分子量はゲル透過クロマトグラフィー（ＧＰＣ）によりＰＭＭＡ標準液に対して測定される。
【００２５】
本発明のもう１つの実施態様は、幅広い単峰性の分子量分布を有するＡＢブロックコポリマー中のＡブロックおよび／またはＢブロックの適切な官能化である。この課題は、モノマー混合物Ａおよび／またはモノマー混合物Ｂが、官能化された（メタ）アクリレート、および付加的な官能基を有していない（メタ）アクリレートもしくは（メタ）アクリレートの混合物の群から選択されるモノマーを含有する組成物からなることによって、個々のＡブロックおよび／またはＢブロック中に少なくとも１および最大で４の官能基を有するブロックコポリマーの製造によって解決された。この場合、Ａブロック中にのみ、またはＢブロック中にのみ、または両方のブロック中に、異なった、または両方のブロック中で同一の官能基を有する、官能基を有するＡＢジブロックコポリマーを製造することができる。
【００２６】
特に、個々のブロックＡおよび／またはＢ中に、少なくとも１および最大で２の官能基を有する本発明によるブロックコポリマーも製造することができることが判明した。
【００２７】
ブロック中に含有されている、記載の官能基は、ＡＴＲＰにより共重合可能なモノマーの選択によって制限されるのみである。以下の列記は発明を説明するための例にすぎず、発明を何らかの方法で限定するためのものではない。
【００２８】
たとえばＡブロックおよび／またはＢブロックはＯＨ基を有していてもよい。このために適切な、ヒドロキシ官能化された（メタ）アクリレートは有利には直鎖、分枝鎖もしくは脂環式の、２〜３６個の炭素原子を有するジオールのヒドロキシアルキル（メタ）アクリレート、たとえば３−ヒドロキシプロピル（メタ）アクリレート、３，４−ジヒドロキシブチルモノ（メタ）アクリレート、２−ヒドロキシエチル（メタ）アクリレート、４−ヒドロキシブチル（メタ）アクリレート、２−ヒドロキシプロピル（メタ）アクリレート、２，５−ジメチル−１，６−ヘキサンジオールモノ（メタ）アクリレート、特に有利には２−ヒドロキシエチルメタクリレートである。
【００２９】
アミン基はたとえば２−ジメチルアミノエチル−メタクリレート（ＤＭＡＥＭＡ）、２−ジエチルアミノエチル−メタクリレート（ＤＥＡＥＭＡ）、２−ｔ−ブチルアミノエチル−メタクリレート（ｔ−ＢＡＥＭＡ）、２−ジメチルアミノエチル−アクリレート（ＤＭＡＥＡ）、２−ジエチルアミノエチル−アクリレート（ＤＥＡＥＡ）、２−ｔ−ブチルアミノエチル−アクリレート（ｔ−ＢＡＥＡ）、３−ジメチルアミノプロピル−メタクリルアミド（ＤＭＡＰＭＡ）および３−ジメチルアミノプロピル−アクリルアミド（ＤＭＡＰＡ）の共重合により製造可能である。
【００３０】
アリル基を有するポリマーはたとえばアリル（メタ）アクリレートの共重合により実現することができる。エポキシ基を有するポリマーは、グリシジル（メタ）アクリレートの共重合により得られる。酸基は、ｔ−ブチル（メタ）アクリレートの共重合と、その後のけん化もしくは熱によるイソブテンの分離より実現することができる。
【００３１】
（メタ）アクリレート結合したシリル基の例は、−ＳｉＣｌ3、−ＳｉＭｅＣｌ2、−ＳｉＭｅ2Ｃｌ、−Ｓｉ（ＯＭｅ）3、−ＳｉＭｅ（ＯＭｅ）2、−ＳｉＭｅ2（ＯＭｅ）、−Ｓｉ（ＯＰｈ）3、−ＳｉＭｅ（ＯＰｈ）2、−ＳｉＭｅ2（ＯＰｈ）、−Ｓｉ（ＯＥｔ）3、−ＳｉＭｅ（ＯＥｔ）2、−ＳｉＭｅ2（ＯＥｔ）、−Ｓｉ（ＯＰｒ）3、−ＳｉＭｅ（ＯＰｒ）2、−ＳｉＭｅ2（ＯＰｒ）、−ＳｉＥｔ（ＯＭｅ）2、−ＳｉＥｔＭｅ（ＯＭｅ）、−ＳｉＥｔ2（ＯＭｅ）、−ＳｉＰｈ（ＯＭｅ）2、−ＳｉＰｈＭｅ（ＯＭｅ）、−ＳｉＰｈ2（ＯＭｅ）、−ＳｉＭｅ（ＯＣ（Ｏ）Ｍｅ）2、−ＳｉＭｅ2（ＯＣ（Ｏ）Ｍｅ）、−ＳｉＭｅ（Ｏ−Ｎ＝ＣＭｅ2）2または−ＳｉＭｅ2（Ｏ−Ｎ＝ＣＭｅ2）が挙げられる。その際、Ｍｅという略号はメチル基を表し、Ｐｈはフェニル基、Ｅｔはエチル基およびＰｒはイソ−プロピル基もしくはｎ−プロピル基を表す。市場で入手可能なモノマーは、たとえばＥｖｏｎｉｋ  Ｄｅｇｕｓｓａ  ＧｍｂＨ社のＤｙｎａｓｙｌａｎ（登録商標）ＭＥＭＯである。これは、３−メタクリルオキシプロピルトリメトキシシランである。
【００３２】
官能化のために使用されるモノマーが重合し、その際、架橋反応が起こらないことは有利である。
【００３３】
（メタ）アクリレートという記載方法は、（メタ）アクリル酸のエステルを表し、ここではメタクリレート、たとえばメチルメタクリレート、エチルメタクリレート等も、アクリレート、たとえばメチルアクリレート、エチルアクリレート等も、ならびに両者の混合物も表す。ブロックＡ中にもブロックＢ中にも重合される、他の官能基を有していないモノマーは、（メタ）アクリレート、たとえば１〜４０個の炭素原子を有する直鎖状、分枝鎖状もしくは脂環式アルコールのアルキル（メタ）アクリレート、たとえばメチル（メタ）アクリレート、エチル（メタ）アクリレート、ｎ−ブチル（メタ）アクリレート、ｉ−ブチル（メタ）アクリレート、ｔ−ブチル（メタ）アクリレート、ペンチル（メタ）アクリレート、２−エチルヘキシル（メタ）アクリレート、ステアリル（メタ）アクリレート、ラウリル（メタ）アクリレート、シクロヘキシル（メタ）アクリレート、イソボルニル（メタ）アクリレート、アリール（メタ）アクリレート、たとえばそれぞれ非置換であるか、または１〜４回置換されたアリール基を有していてよいベンジル（メタ）アクリレートまたはフェニル（メタ）アクリレート、その他の芳香族置換された（メタ）アクリレート、たとえばナフチル（メタ）アクリレート、５〜８０個の炭素原子を有するエーテル、ポリエチレングリコール、ポリプロピレングリコールまたはこれらの混合物のモノ（メタ）アクリレート、たとえばテトラヒドロフルフリルメタクリレート、メトキシ（ｍ）エトキシエチルメタクリレート、１−ブトキシプロピルメタクリレート、シクロヘキシルオキシメチルメタクリレート、ベンジルオキシメチルメタクリレート、フルフリルメタクリレート、２−ブトキシエチルメタクリレート、２−エトキシエチルメタクリレート、アリルオキシメチルメタクリレート、１−エトキシブチルメタクリレート、１−エトキシエチルメタクリレート、エトキシメチルメタクリレート、ポリ（エチレングリコール）メチルエーテル（メタ）アクリレートおよびポリ（プロピレングリコール）メチルエーテル（メタ）アクリレートからなる群から選択されている。
【００３４】
前記の（メタ）アクリレート以外に、重合すべき組成物は、前記の（メタ）アクリレートと、およびＡＴＲＰにより共重合可能な、さらなる不飽和モノマーを含有していてもよい。これには特に１−アルケン、たとえば１−ヘキセン、１−ヘプテン、分枝鎖状のアルケン、たとえばビニルシクロヘキサン、３，３−ジメチル−１−プロペン、３−メチル−１−ジイソブチレン、４−メチル−１−ペンテン、アクリルニトリル、ビニルエステル、たとえば酢酸ビニル、スチレン、ビニル基にアルキル置換基を有する置換されたスチレン、たとえばα−メチルスチレンおよびα−エチルスチレン、環に１もしくは複数のアルキル置換基を有する置換されたスチレン、たとえばビニルトルエンおよびｐ−メチルスチレン、ハロゲン化スチレン、たとえばモノクロロスチレン、ジクロロスチレン、トリブロモスチレンおよびテトラブロモスチレン、複素環式化合物、たとえば２−ビニルピリジン、３−ビニルピリジン、２−メチル−５−ビニルピリジン、３−エチル−４−ビニルピリジン、２，３−ジメチル−５−ビニルピリジン、ビニルピリミジン、９−ビニルカルバゾール、３−ビニルカルバゾール、４−ビニルカルバゾール、２−メチル−１−ビニルイミダゾール、ビニルオキソラン、ビニルフラン、ビニルチオフェン、ビニルチオラン、ビニルチアゾール、ビニルオキサゾールおよびイソプレニルエーテル、マレイン酸誘導体、たとえば無水マレイン酸、マレイミド、メチルマレイミドおよびジエン、たとえばジビニルベンゼン、ならびにＡブロック中でそれぞれヒドロキシ官能化された、および／またはアミノ官能化された、および／またはメルカプト官能化された化合物が含まれる。さらにこれらのコポリマーは、該コポリマーが、１の置換基中にヒドロキシ官能基および／またはアミノ官能基および／またはメルカプト官能基を有するように製造してもよい。このようなモノマーは、たとえばビニルピリジン、１−ビニルイミダゾール、Ｎ−ビニルピロリドン、２−ビニルピロリドン、Ｎ−ビニルピロリジン、３−ビニルピロリジン、Ｎ−ビニルカプロラクタム、Ｎ−ビニルブチロラクタム、水素化ビニルチアゾール、および水素化ビニルオキサゾールである。特に有利には、ビニルエステル、ビニルエーテル、フマル酸エステル、マレイン酸エステル、スチレンまたはアクリロニトリルは、Ａブロックおよび／またはＢブロックと共重合される。
【００３５】
ブロックＡのコポリマーにも、ブロックＢのコポリマーにも、ＡＴＲＰにより重合可能な、しかし（メタ）アクリレートの群には属していないモノマーを０〜５０質量％添加することができる。
【００３６】
この方法は、任意のハロゲン不含の溶剤中で実施することができる。有利にはトルエン、キシレン、Ｈ2Ｏ、酢酸エステル、有利には酢酸ビニル、酢酸エチル、酢酸プロピル、ケトン、有利にはエチルメチルケトン、アセトン、エーテル、脂肪族化合物、有利にはペンタン、ヘキサン、バイオディーゼル、あるいはまた可塑剤、たとえば低分子量のポリプロピレングリコールまたはフタル酸エステルである。
【００３７】
組成ＡＢのブロックコポリマーは、連続的な重合により製造される。
【００３８】
溶液重合以外に、ＡＴＲＰは、乳化重合、ミニエマルション重合、マイクロエマルション重合、懸濁重合または塊状重合として実施することもできる。
【００３９】
重合は、標準圧力、減圧または過圧で実施することができる。重合温度も重要ではない。しかし温度は一般に−２０℃〜２００℃、有利には０℃〜１３０℃、および特に有利には５０℃〜１２０℃の範囲である。
【００４０】
有利には本発明によるポリマーは、５０００ｇ／モル〜１０００００ｇ／モル、特に有利には７５００ｇ／モル〜５００００ｇ／モルの数平均分子量を有する。
【００４１】
一官能性の開始剤として、ＡＴＲＰ法の重合条件下でラジカルにより移動可能な原子もしくは原子基を有する任意の化合物を使用することができる。適切な開始剤は、一般に、以下の式のものを含む：
Ｒ1Ｒ2Ｒ3Ｃ−Ｘ、Ｒ1Ｃ（＝Ｏ）−Ｘ、Ｒ1Ｒ2Ｒ3Ｓｉ−Ｘ、Ｒ1Ｒ2Ｎ−Ｘおよび（Ｒ1）（Ｒ2Ｏ）Ｐ（Ｏ）m−Ｘ［式中、Ｘは、Ｃｌ、Ｂｒ、Ｉ、ＯＲ4、ＳＲ4、ＳｅＲ4、ＯＣ（＝Ｏ）Ｒ4、ＯＰ（＝Ｏ）Ｒ4、ＯＰ（＝Ｏ）（ＯＲ4）2、ＯＰ（＝Ｏ）ＯＲ4、Ｏ−Ｎ（Ｒ4）2、ＣＮ、ＮＣ、ＳＣＮ、ＮＣＳ、ＯＣＮ、ＣＮＯおよびＮ3を表す（ここで、Ｒ4は、１〜２０個の炭素原子を有し、それぞれの水素原子が無関係にハロゲン原子、有利にはフッ化物または塩化物により置換されていてもよいアルキル基を表すか、２〜２０個の炭素原子を有するアルケニル、有利にはビニルを表すか、または２〜１０個の炭素原子を有し、１〜５個のハロゲン原子もしくは１〜４個の炭素原子を有するアルキル基により置換されていてもよいアルケニル、有利にはアセチルエニル、フェニルを表すか、またはアラルキルを表し、かつＲ1、Ｒ2およびＲ3は相互に無関係に水素、ハロゲン、１〜２０個、有利には１〜１０個、特に有利には１〜６個の炭素原子を有するアルキル基、３〜８個の炭素原子を有するシクロアルキル基、シリル基、アルキルシリル基、アルコキシシリル基、アミン基、アミド基、ＣＯＣｌ、ＯＨ、ＣＮ、２〜２０個の炭素原子、有利には２〜６個の炭素原子を有するアルケニルまたはアルキニル基、および特に有利にはアリルまたはビニル、オキシラニル、グリシジル、２〜６個の炭素原子を有し、オキシラニルまたはグリシジル、アリール、ヘテロ環、アラルキル、アラルケニル（アリール置換されたアルケニル、この場合、アリールは前記で定義したとおりであり、かつアルケニルは、１個〜全ての水素原子が、有利には１個の水素原子がハロゲンにより（有利には１より多くの水素原子が置換されている場合にはフッ素もしくは塩素により、および有利には１の水素原子が置換されている場合にはフッ素、塩素もしくは臭素により置換されている）１もしくは２のＣ1〜Ｃ6−アルキル基により置換されているビニルである）、１〜６個の炭素原子を有し、Ｃ1〜Ｃ4−アルコキシ、アリール、ヘテロ環、ケチル、アセチル、アミン、アミド、オキシラニルおよびグリシジルからなる群から選択される１〜３個の置換基（有利には１個）により置換されているアルケニル基であり、かつｍ＝０または１、ｍ＝０、１または２を表す］。有利には基Ｒ1、Ｒ2およびＲ3の２より多くが水素であることはなく、特に有利には基Ｒ1、Ｒ2およびＲ3の最大で１つが水素である。
【００４２】
特に有利な開始剤には、ハロゲン化ベンジル、たとえばｐ−クロロメチルスチレン、ヘキサキス（α−ブロモメチル）ベンゼン、塩化ベンジル、臭化ベンジル、１−ブロモ−ｉ−フェニルエタンおよび１−クロロ−ｉ−フェニルエタンが含まれる。さらに特に有利であるのは、α−位でハロゲン化されているカルボン酸誘導体、たとえばプロピル−２−ブロモプロピオネート、メチル−２−クロロプロピオネート、エチル−２−クロロプロピオネート、メチル−２−ブロモプロピオネートまたはエチル−２−ブロモイソブチレートである。有利にはハロゲン化トシル、たとえばｐ−トルエンスルホニルクロリド、アルキルハロゲン化物、たとえば１−ビニルエチルクロリド、または１−ビニルエチルブロミド、およびリン酸エステルのハロゲン誘導体、たとえば塩化デメチルホスホン酸である。
【００４３】
ＡＴＲＰのための触媒は、Ｃｈｅｍ．Ｒｅｖ．２００１、１０１、２９２１に記載されている。主として銅錯体が記載されているが、しかし特に鉄、ロジウム、白金、ルテニウムまたはニッケルの化合物も使用される。一般に、開始剤もしくは移動可能な原子基を有するポリマー鎖によりレドックスサイクルを形成することができる全ての遷移金属化合物を使用することができる。銅はこのためにたとえば、Ｃｕ2Ｏ、ＣｕＢｒ、ＣｕＣｌ、ＣｕＩ、ＣｕＮ3、ＣｕＳＣＮ、ＣｕＣＮ、ＣｕＮＯ2、ＣｕＮＯ3、ＣｕＢＦ4、Ｃｕ（ＣＨ3ＣＯＯ）またはＣｕ（ＣＦ3ＣＯＯ）から出発して系に添加することができる。
【００４４】
記載のＡＴＲＰの１の代替案は、その変法である。いわゆるリバースＡＴＲＰでは、酸化数がより高い化合物、たとえばＣｕＢｒ2、ＣｕＣｌ2、ＣｕＯ、ＣｒＣｌ3、Ｆｅ2Ｏ3またはＦｅＢｒ3を使用することができる。これらの場合、反応は古典的なラジカル形成剤、たとえばＡＩＢＮによって開始することができる。この場合、遷移金属化合物がまず還元される。というのも、遷移金属化合物は、古典的なラジカル形成剤から発生するラジカルと反応するからである。このリバースＡＴＲＰは、特にＷａｎｇおよびＭａｔｙｊａｓｚｅｗｓｋｉによって、Ｍａｃｒｏｍｏｌｅｋｕｌｅｓ（１９９５）、第２８巻、第７５７２頁以降に記載されている。
【００４５】
リバースＡＴＲＰの１の変法は、酸化数がゼロの金属を付加的に使用することである。より高い酸化数の遷移金属との予測される均等化反応によって反応速度が促進される。この方法はＷＯ９８／４０４１５に詳細に記載されている。
【００４６】
遷移金属対開始剤のモル比は一般に０．０２：１〜１〜２０：１の範囲、有利には０．０２：１〜６：１の範囲、および特に有利には０．２：１〜４：１の範囲であるが、このモル比はこれによって限定されるべきではない。有機溶剤中での金属の溶解性を高め、かつ同時に安定した、およびこれにより重合不活性の有機金属化合物の形成を回避するために、リガンドを系に添加する。リガンドは付加的に、移動可能な原子基の遷移金属化合物による引き抜き反応を緩和する。公知のリガンドの列挙は、たとえばＷＯ９７／１８２４７、ＷＯ９７／４７６６１またはＷＯ９８／４０４１５に記載されている。配位成分は、リガンドとして使用される化合物の、多くの場合、１もしくは複数の窒素原子、酸素原子、リン原子および／または硫黄原子を有している。特に有利であるのはこの場合、窒素含有化合物である。とりわけ有利であるのは、窒素含有キレートリガンドである。例として、２，２′−ビピリジン、Ｎ，Ｎ，Ｎ′，Ｎ″，Ｎ″−ペンタメチルジエチレントリアミン（ＰＭＤＥＴＡ）、トリス（２−アミノエチル）アミン（ＴＲＥＮ）、Ｎ，Ｎ，Ｎ′，Ｎ′−テトラメチルエチレンジアミンまたは１，１，４，７，１０，１０−ヘキサメチルトリエチレンテトラミンが挙げられる。個々の成分の選択および組合せの貴重な示唆は、当業者はＷＯ９８／４０４１５に見ることができる。
【００４７】
これらのリガンドは現場で金属化合物と共に配位化合物を形成することができるか、またはこれらはまず配位化合物として製造され、引き続き反応混合物に添加することができる。
【００４８】
リガンド（Ｌ）対遷移金属の比率は、リガンドの配位座の数と、遷移金属（Ｍ）の配位数とに依存する。このモル比は、一般に１００：１〜０．１：１の範囲、有利には６：１〜０．１：１、および特に有利には３：１〜１：１の範囲であるが、これによって限定されるべきではない。ＡＴＲＰが終了した後で、遷移金属化合物を適切な硫黄化合物の添加によって沈殿させることができる。たとえばメルカプタンの添加によって、鎖末端のハロゲン原子が、ハロゲン化水素の発生下に置換される。ハロゲン化水素、たとえばＨＢｒは、遷移金属に配位しているリガンドＬにおいてプロトン化されてアンモニウムハロゲン化物となる。この過程によって遷移金属−リガンド錯体は、クエンチングされ、「裸の」金属が沈殿する。引き続き、簡単な濾過によりポリマー溶液を容易に精製することができる。前記の硫黄化合物は、有利にはＳＨ基を有する化合物である。特に有利にはこの硫黄化合物は、遊離基重合から公知の調節剤、たとえばエチルヘキシルメルカプタンまたはｎ−ドデシルメルカプタンである。
【００４９】
これらの生成物に関しては幅広い適用分野が存在する。適用例の選択は本発明によるポリマーの使用を制限するために適切なものではない。有利には、反応基を有する組成ＡＢのジブロックコポリマーを、湿分硬化性架橋のためのプレポリマーとして使用することができる。該プレポリマーは、任意のポリマーによって架橋することができる。
【００５０】
本発明による、個々のＡブロック中に４より少ない官能基を有する組成ＡＢのジブロックコポリマーは、シーラント、反応性溶融接着剤または接着材料中で使用される。特に車両、船舶、コンテナ、機械装置および航空機の建築の分野における、ならびにエレクトロニクス分野における、および家庭用器機の製造の際のシーラント中で使用される。他の有利な適用分野は、建築分野、ヒートシールの分野または組み立て用接着剤のためのシーラントである。
【００５１】
しかし、本発明により製造される材料の可能な適用は、シーラントのための結合剤、または他の種類の官能性を導入するための中間体としてのみではない。ＥＰ１５１０５５０ではたとえば特にアクリレート粒子およびポリウレタンからなる被覆組成物が記載されている。本発明によるポリマーは、相応する調製物中で加工特性および架橋特性の改善につながる。考えられる適用はたとえば粉体塗料用調製物である。
【００５２】
新規の結合剤によって、たとえば上記の適用のための架橋性の一成分エラストマーおよび二成分エラストマーを製造することができる。調製物の慣用の別の成分は、結合剤、溶剤、充填剤、顔料、可塑剤、安定化添加剤、水捕捉剤、定着剤、チキソトロープ剤、架橋触媒、粘着剤（粘着性付与剤）などである。
【００５３】
粘度を低下させるためには、溶剤、たとえば芳香族炭化水素、たとえばトルエン、キシレン等、エステル、たとえば酢酸エチル、酢酸ブチル、酢酸アミル、酢酸セルロース等、ケトン、たとえばメチルエチルケトン、メチルイソブチルケトン、ジイソブチルケトン等を使用することができる。溶剤はすでにラジカル重合の過程で添加することができる。
【００５４】
たとえば相応するポリウレタンのための調製物中でのヒドロシリル化結合剤のための架橋触媒は、慣用の有機スズ、鉛、水銀およびビスマスの触媒、たとえばジブチルスズジラウレート（たとえばＢＮＴ  Ｃｈｅｍｉｃａｌｓ  ＧｍｂＨ）、ジブチルスズジアセテート、ジブチルスズジケトネート（たとえばＡｃｉｍａ／Ｒｏｈｍ＋Ｈａａｓ社のＭｅｔａｔｉｎ７４０）、ジブチルスズジマレエート、スズナフテネート等である。有機スズ化合物の反応生成物、たとえばジブチルスズジラウレートとケイ酸エステル（たとえばＤＹＮＡＳＩＬ  Ａおよび４０）との反応生成物を、架橋触媒として使用することもできる。その他に、チタン酸エステル（たとえばチタン酸テトラブチル、チタン酸テトラプロピル等）、ジルコン酸エステル（たとえばジルコン酸テトラブチル等）、アミン（たとえばブチルアミン、ジエタノールアミン、オクチルアミン、モルホリン、１，３−ジアザビシクロ［５．４．６］ウンデセン−７（ＤＢＵ）等）もしくはこれらのカルボン酸塩、低分子量ポリアミド、アミノオルガノシラン、スルホン酸誘導体およびこれらの混合物を使用することもできる。
【００５５】
ブロックコポリマーの利点は、無色であることと、製造した製品ににおいがないことである。
【００５６】
本発明のもう１つの利点はさらに、それぞれの官能化されたポリマーブロック中の官能基の数が限定されていることである。結合剤中で官能基の割合が高いと、場合により早すぎるゲル化、または少なくとも溶液粘度もしくは溶融粘度の付加的な上昇につながる。以下に記載の例は、本発明をよりよく説明するためのものであり、本発明をここに開示されている特徴に限定するためにふさわしいものではない。
【００５７】
実施例
数平均分子量Ｍｎもしくは質量平均分子量Ｍｗ、および分子量分布の尺度としての多分散性指数Ｄ＝Ｍｗ／Ｍｎは、ゲル透過クロマトグラフィー（ＧＰＣ）によりテトラヒドロフラン中、ＰＭＭＡ標準液に対して測定される。
【００５８】
例１
電磁攪拌機、温度計、還流冷却器および滴下漏斗を備えたシュレンクフラスコに、Ｎ2雰囲気下でモノマー１ａ（正確な名称および量の記載は第１表）、酢酸プロピル９０ｍＬ、酸化銅（Ｉ）（量は第１表を参照のこと）およびＮ，Ｎ，Ｎ′，Ｎ″，Ｎ″−ペンタメチルジエチレントリアミン（ＰＭＤＥＴＡ、量は第１表を参照のこと）を装入した。該溶液を８０℃で１５分間撹拌した。引き続き、同じ温度で一定量の開始剤１（第１表を参照のこと）２−ブロモイソ酪酸エチルエステル（ＥＢＩＢ、酢酸プロピル５ｍＬ中）を添加した。２分後に、規定量の開始剤２（第１表を参照のこと）２−ブロモイソ酪酸エチルエステル（ＥＢＩＢ、酢酸プロピル５ｍＬ中）の均一な計量供給を開始した。この供給は、中断することなく、かつ一定の供給速度で時間ｔ1にわたって行われた。開始剤添加が完了した後で、重合溶液を時間ｔ2の間、重合温度で攪拌し、次いで平均分子量Ｍｎを測定（ＳＥＣによる）するために試料を取り出し、かつモノマー２ａ（正確な量の記載は第１表）を添加した。該混合物をさらに８０℃で２時間攪拌し、かつ引き続き１．５ｇのメルカプトエタノールの添加により中断した。該溶液をシリカゲルを用いた濾過およびその後の蒸留による揮発性成分の除去により後処理した。平均分子量を最終的にＳＥＣ測定により測定した。
【００５９】
例２
電磁攪拌機、温度計、還流冷却器および滴下漏斗を備えたシュレンクフラスコに、Ｎ2雰囲気下でモノマー１ｂ（正確な名称および量の記載は第１表）、酢酸プロピル９０ｍＬ、酸化銅（Ｉ）（量は第１表を参照のこと）およびＮ，Ｎ，Ｎ′，Ｎ″，Ｎ″−ペンタメチルジエチレントリアミン（ＰＭＤＥＴＡ、量は第１表を参照のこと）を装入した。該溶液を８０℃で１５分間撹拌した。引き続き、同じ温度で一定量の開始剤１（第１表を参照のこと）２−ブロモイソ酪酸エチルエステル（ＥＢＩＢ、酢酸プロピル５ｍＬ中）を添加した。この直後に、規定量の開始剤２（第１表を参照のこと）２−ブロモイソ酪酸エチルエステル（ＥＢＩＢ、酢酸プロピル５ｍＬ中）の均一な計量供給を開始した。この供給は、中断することなく、かつ一定の供給速度で時間ｔ1にわたって行われた。開始剤添加が完了した後で、重合溶液を時間ｔ2の間、重合温度で攪拌し、次いで平均分子量Ｍｎを測定（ＳＥＣによる）するために試料を取り出し、かつモノマー２ｂ（正確な量の記載は第１表）を添加した。該混合物をさらに８０℃で３時間攪拌し、かつ引き続き０．８ｇのｎ−ドデシルメルカプタンの添加により中断した。該溶液をシリカゲルを用いた濾過およびその後の蒸留による揮発性成分の除去により後処理した。平均分子量を最終的にＳＥＣ測定により測定した。
【００６０】
例３
例１と同様に、モノマー１ｄ、２ｄおよび３ｄ（正確な名称および量の記載は第１表）を使用した。
【００６１】
例４
例１と同様に、モノマー１ｅ、２ｅおよび３ｅ（正確な名称および量の記載は第１表）を使用した。
【００６２】
【表１】
0005546550.tif 000002
【００６３】
第一の重合段階の分子量分布は、それぞれ分子量分布が小さい分子量の方向に拡大した単峰性のものであり、かつ１．８より大きい多分散性指数Ｄを有する。最終生成物は相応して大きな多分散性指数を有していたが、これは純粋なＡブロックと比較するとより小さい多分散性指数である。この効果は、総じて高い分子量の結果であるが、しかしＢブロックの重合が制御されて進行し、かつブロック自体が狭い分子量分布を有していることも示している。
【００６４】
溶剤を除去した後に、シリル官能化された生成物を、適切な乾燥剤の添加により安定化することができる。このようにして、それ以上分子量が増加することなく、良好な貯蔵安定性を保証することができる。
【００６５】
比較例１
電磁攪拌機、温度計、還流冷却器および滴下漏斗を備えたシュレンクフラスコに、Ｎ2雰囲気下でモノマー１ｆ（正確な名称および量の記載は第２表）、酢酸プロピル９０ｍＬ、酸化銅（Ｉ）０．４８ｇおよびＮ，Ｎ，Ｎ′，Ｎ″，Ｎ″−ペンタメチルジエチレントリアミン（ＰＭＤＥＴＡ）１．１ｇを装入した。該溶液を８０℃で１５分間撹拌した。引き続き、同じ温度で酢酸プロピル５ｍＬ中に溶解した開始剤２−ブロモイソ酪酸エチルエステル（ＥＢＩＢ、酢酸プロピル５ｍＬ中、量は第２表を参照のこと）を添加した。３時間の重合時間の後で、平均分子量Ｍｎを測定（ＳＥＣによる）するために試料を取り出し、かつモノマー２ｆとモノマー３ｆ（正確な名称および量の記載は第２表）からなる混合物を添加した。該混合物を、少なくとも９５％の予測される反応率が達成されるまで重合し、かつ１．５ｇのｎ−ドデシルメルカプタンの添加により中断した。該溶液をシリカゲルを用いた濾過およびその後の蒸留による揮発性成分の除去により後処理した。平均分子量を最終的にＳＥＣ測定により測定した。
【００６６】
比較例２
比較例１と同様に、モノマー１ｇ、２ｇおよび３ｇ（正確な名称および量の記載は第２表）を使用した。
【００６７】
比較例３
電磁攪拌機、温度計、還流冷却器および滴下漏斗を備えたシュレンクフラスコに、Ｎ2雰囲気下でモノマー１ｆ（正確な名称および量の記載は第２表）、酢酸プロピル１００ｍＬ、酸化銅（Ｉ）０．２９ｇおよびＮ，Ｎ，Ｎ′，Ｎ″，Ｎ″−ペンタメチルジエチレントリアミン（ＰＭＤＥＴＡ）０．６９ｇを装入した。該溶液を８０℃で１５分間撹拌した。引き続き、同じ温度で酢酸プロピル５ｍＬ中に溶解した開始剤２−ブロモイソ酪酸エチルエステル（ＥＢＩＢ、酢酸プロピル５ｍＬ中、量は第２表を参照のこと）を添加した。３時間の重合時間の後で、平均分子量Ｍｎを測定（ＳＥＣによる）するために試料を取り出し、かつモノマー２ｆとモノマー３ｆ（正確な名称および量の記載は第２表）からなる混合物を添加した。該混合物を、少なくとも９５％の予測される反応率が達成されるまで重合し、かつ１．０ｇのｎ−ドデシルメルカプタンの添加により中断した。該溶液をシリカゲルを用いた濾過およびその後の蒸留による揮発性成分の除去により後処理した。平均分子量を最終的にＳＥＣ測定により測定した。
【００６８】
【表２】
0005546550.tif 000003
【００６９】
これらの比較例は、１のバッチでの慣用の開始剤添加の場合には、比較的狭く分散した内側ブロックおよび１．５より小さい多分散性指数を有するポリマーが形成されることを示している。